【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
支持体及び該支持体上に形成された感光層を有する電子写真感光体において、
該電子写真感光体の表面層が、
下記一般式（１１）で示される繰り返し単位と下記一般式（１２）で示される繰り返し単位とを有するポリカーボネート樹脂と、
下記構造式（２１）で示される繰り返し単位、下記構造式（２２）で示される繰り返し単位、下記構造式（２３）で示される繰り返し単位、下記構造式（２４）で示される繰り返し単位、下記構造式（２５）で示される繰り返し単位、下記構造式（２６）で示される繰り返し単位、及び、下記構造式（２７）で示される繰り返し単位の少なくとも１つを有するポリアリレート樹脂と
を含有することを特徴とする電子写真感光体。
【化１】
2010039449.tif 000001
〔式（１１）中、Ｒ１〜Ｒ５及びＲ７〜Ｒ１５は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、又は、置換基を有してもよい炭素数７〜１７のアラルキル基を示し、Ｒ６は、置換基を有してもよい炭素数１〜２０のアルキレン基を示し、ａは、０以上の整数を示し、ｂは、１以上の整数を示す。式（１２）中、Ｒ２１〜Ｒ２４は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、置換基を有してもよい炭素数７〜１７のアラルキル基、又は、置換基を有してもよい炭素数２〜１２のアルケニル基を示し、Ｘは、単結合、−Ｏ−、−Ｓ−、又は、置換基を有してもよいアルキリデン基を示す。〕
【化２】
2010039449.tif 000002
〔式（２４）〜（２６）中、Ｗは、酸素原子又は硫黄原子を示す。〕
【請求項２】
前記ポリカーボネート樹脂における前記一般式（１１）で示される繰り返し単位と前記一般式（１２）で示される繰り返し単位の比率は、質量比で、前記一般式（１１）で示される繰り返し単位：前記一般式（１２）で示される繰り返し単位＝０．１：９９．９〜７０：３０の範囲内にある請求項１に記載の電子写真感光体。
【請求項３】
前記表面層における前記ポリカーボネート樹脂の含有量が、前記表面層のバインダー樹脂の全質量に対して１〜９０質量％である請求項１又は２に記載の電子写真感光体。
【請求項４】
前記表面層における前記ポリアリレート樹脂の含有量が、前記表面層のバインダー樹脂の全質量に対して１０〜９９質量％である請求項１〜３のいずれか１項に記載の電子写真感光体。
【請求項５】
請求項１〜４のいずれか１項に記載の電子写真感光体と、帯電手段、現像手段及びクリーニング手段からなる群より選ばれた少なくとも１つの手段とを一体に支持し、電子写真装置本体に着脱自在であるプロセスカートリッジ。
【請求項６】
請求項１〜４のいずれか１項に記載の電子写真感光体、帯電手段、像露光手段、現像手段及び転写手段を有する電子写真装置。
【請求項７】
前記現像手段が接触現像手段である請求項６に記載の電子写真装置。
【手続補正２】
【補正対象書類名】明細書
【補正対象項目名】０００３
【補正方法】変更
【補正の内容】
【０００３】
有機光導電性物質を用いた電子写真感光体は、成膜性が良く、塗工によって生産できるため極めて生産性が高く、安価な電子写真感光体を提供できる利点を有している。また、使用する染料や顔料等の選択により、感光波長域を自在にコントロールすることができる等の利点を有しており、これまで幅広い検討がなされてきた。特に最近では、有機光導電性染料や顔料を含有した電荷発生層と、光導電性ポリマーや低分子の電荷輸送材料を含有した電荷輸送層を積層した機能分離型の電子写真感光体が開発されている。これにより、従来の有機電子写真感光体の欠点とされていた感度や、耐久性に著しい改善がなされてきており、これが電子写真感光体の主流となってきている。
【手続補正３】
【補正対象書類名】明細書
【補正対象項目名】０００４
【補正方法】変更
【補正の内容】
【０００４】
一方、当然のことながら、電子写真感光体には、適用される電子写真プロセスに応じた感度、電気特性、光学特性等を備えていることが要求される。特に、繰り返し使用される電子写真感光体の表面には、帯電、画像露光、トナー現像、被転写体への転写、残トナーのクリーニング性等の電気的、機械的外力が直接加えられるため、それらに対する耐久性が求められる。具体的には、摺擦による表面の摩耗や傷の発生に対する耐久性、帯電による表面劣化、例えば転写効率や滑り性の低下、更には感度劣化、帯電能の低下等、電気特性の劣化に対する耐久性が要求される。
【手続補正４】
【補正対象書類名】明細書
【補正対象項目名】０００５
【補正方法】変更
【補正の内容】
【０００５】
特に、転写工程後の電子写真感光体上の残存トナーを除去するクリーニング工程は、鮮明な画像を得るために重要な工程である。このクリーニングの方法としては、第一にクリーニングブレードと称するゴム性の板形状部材を電子写真感光体に圧接して電子写真感光体とクリーニングブレードとの間の隙間をなくし、トナーのスリ抜けを防止して残存トナーをかきとる方法が挙げられる。第二に、ファーブラシのローラーを電子写真感光体に接するように回転させて残存トナーを拭き取る、若しくは叩き落す方法も用いられる。これらのクリーニング方法のうち、ゴムブレードの方がコスト、設計の容易さの点で有利であり、現在はクリーニングブレードを用いるクリーニングが主流を占めている。
【手続補正５】
【補正対象書類名】明細書
【補正対象項目名】０００６
【補正方法】変更
【補正の内容】
【０００６】
しかしながら、優れたクリーニング性を示すクリーニングブレードには、電子写真感光体との摩擦力が大きいため、所謂クリーニングブレードのびびりやメクレが起こりやすいという欠点があった。ここで、クリーニングブレードのびびりは、電子写真感光体との摩擦抵抗が大きくなることによるブレードの振動のことであり、メクレは、電子写真感光体の移動方向にブレードが反転して反ってしまう現象である。これらクリーニングブレードの問題は、電子写真感光体の長寿命化のために電子写真感光体の表面にポリアリレート樹脂等の耐摩耗性に優れるものを用いた場合に更に生じやすくなる。
【手続補正６】
【補正対象書類名】明細書
【補正対象項目名】０００７
【補正方法】変更
【補正の内容】
【０００７】
また近年、半導電性、又は表面に誘電層を有する弾性ローラーを現像ローラーとして用いて電子写真感光体の表面に押し当てながら現像を行う、いわゆる接触一成分現像方法が多く用いられている。これは、電子写真感光体の表面と現像電極が非常に近接しており現像のエッジ効果を低減できる為、高画質化や高精細化に有利だからである（特許文献１〜２）。
【手続補正７】
【補正対象書類名】明細書
【補正対象項目名】０００８
【補正方法】変更
【補正の内容】
【０００８】
現像ローラーは、電子写真感光体へ強く圧接されると共に現像ローラーの表面から電子写真感光体により多くのトナーを現像させるために、現像ローラーの周速を電子写真感光体の周速より速く設定する必要がある。このため電子写真感光体と現像ローラー間の駆動トルクが高くなり、長期間使用による電子写真感光体の表面の傷や摩耗、トナー融着を引き起こし、耐久性が劣化するという問題を有している。
【手続補正８】
【補正対象書類名】明細書
【補正対象項目名】０００９
【補正方法】変更
【補正の内容】
【０００９】
これらの問題を解決する為に、電子写真感光体の表面に添加物を含有させるなどで、表面の物性をコントロールする方法が試みられてきた。特に、シロキサン系化合物を電子写真感光体の表面層に含有させ、電子写真感光体の表面の滑り性や離形性を向上させることが知られている（特許文献３〜６）。
【手続補正９】
【補正対象書類名】明細書
【補正対象項目名】００１０
【補正方法】変更
【補正の内容】
【００１０】
しかし、シロキサン系化合物を多量に添加すると電位特性が悪化することが知られている。これはシロキサンの分極構造が、感光層の中でキャリアの移動を阻害してしまう為と思われる。特に、ベンゼン環等の分極し易い構造とシロキサンが分子構造内で近い位置にあるとき、分子として大きく分極することが考えられる。その結果、電子写真感光体中に含有させることができるシロキサン化合物の量には制限があり、十分に電子写真感光体の表面の物性を向上できない場合があった。
【手続補正１０】
【補正対象書類名】明細書
【補正対象項目名】００１１
【補正方法】変更
【補正の内容】
【００１１】
そのため、電子写真感光体の耐摩耗性とトナー融着などのクリーニング問題、更に耐久による電位特性の悪化の問題を全て満足させるには、未だ至っていない。
【特許文献１】特開平５−１８８７５６号公報
【特許文献２】特開平５−１８８７５２号公報
【特許文献３】特開２００７−１９９６８８号公報
【特許文献４】特開平５−０８８３９８号公報
【特許文献５】特開平１０−１８２８３２号公報
【特許文献６】特開平５−１５８２４９号公報
【手続補正１１】
【補正対象書類名】明細書
【補正対象項目名】００１３
【補正方法】変更
【補正の内容】
【００１３】
本発明は、支持体及び該支持体上に形成された感光層を有する電子写真感光体において、
該電子写真感光体の表面層が、
下記一般式（１１）で示される繰り返し単位と下記一般式（１２）で示される繰り返し単位とを有するポリカーボネート樹脂と、
下記構造式（２１）で示される繰り返し単位、下記構造式（２２）で示される繰り返し単位、下記構造式（２３）で示される繰り返し単位、下記構造式（２４）で示される繰り返し単位、下記構造式（２５）で示される繰り返し単位、下記構造式（２６）で示される繰り返し単位、及び、下記構造式（２７）で示される繰り返し単位の少なくとも１つを有するポリアリレート樹脂と
を含有することを特徴とする電子写真感光体である。
【化３】
2010039449.tif 000003
〔式（１１）中、Ｒ１〜Ｒ５及びＲ７〜Ｒ１５は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、又は、置換基を有してもよい炭素数７〜１７のアラルキル基を示し、Ｒ６は、置換基を有してもよい炭素数１〜２０のアルキレン基を示し、ａは、０以上の整数を示し、ｂは、１以上の整数を示す。式（１２）中、Ｒ２１〜Ｒ２４は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、置換基を有してもよい炭素数７〜１７のアラルキル基、又は、置換基を有してもよい炭素数２〜１２のアルケニル基を示し、Ｘは、単結合、−Ｏ−、−Ｓ−、又は、置換基を有してもよいアルキリデン基を示す。〕
【化４】
2010039449.tif 000004
〔式（２４）〜（２６）中、Ｗは、酸素原子又は硫黄原子を示す。〕
【手続補正１２】
【補正対象書類名】明細書
【補正対象項目名】００１４
【補正方法】変更
【補正の内容】
【００１４】
また、本発明は、上記の電子写真感光体と、帯電手段、現像手段及びクリーニング手段からなる群より選ばれた少なくとも１つの手段とを一体に支持し、電子写真装置本体に着脱自在であるプロセスカートリッジである。
【手続補正１３】
【補正対象書類名】明細書
【補正対象項目名】００１５
【補正方法】変更
【補正の内容】
【００１５】
また、本発明は、上記の電子写真感光体、帯電手段、像露光手段、現像手段及び転写手段を有する電子写真装置である。
【手続補正１４】
【補正対象書類名】明細書
【補正対象項目名】００１６
【補正方法】変更
【補正の内容】
【００１６】
本発明によれば、耐摩耗性に優れ、トナー融着等の画像欠陥が発生しにくく、更に電位特性が良好な電子写真感光体を提供できる。
【手続補正１５】
【補正対象書類名】明細書
【補正対象項目名】００１９
【補正方法】変更
【補正の内容】
【００１９】
本発明の電子写真感光体は、支持体とこの支持体上に形成された感光層とを有し、この電子写真感光体の表面層が所定の繰り返し単位を有するポリカーボネート樹脂と、所定の繰り返し単位の少なくとも１つを有するポリアリレート樹脂とを含有することを特徴とする。
【手続補正１６】
【補正対象書類名】明細書
【補正対象項目名】００２０
【補正方法】変更
【補正の内容】
【００２０】
本発明の電子写真感光体において、上記のポリカーボネート樹脂は、下記一般式（１１）で示される繰り返し単位と下記一般式（１２）で示される繰り返し単位とを有する。なお、このポリカーボネート樹脂を、以下、「一般式（１１）及び（１２）に係るポリカーボネート樹脂」とも称する。
【手続補正１７】
【補正対象書類名】明細書
【補正対象項目名】００２１
【補正方法】変更
【補正の内容】
【００２１】
【化５】
2010039449.tif 000005
【手続補正１８】
【補正対象書類名】明細書
【補正対象項目名】００２２
【補正方法】変更
【補正の内容】
【００２２】
〔式（１１）中、Ｒ１〜Ｒ５及びＲ７〜Ｒ１５は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、又は、置換基を有してもよい炭素数７〜１７のアラルキル基を示し、Ｒ６は、置換基を有してもよい炭素数１〜２０のアルキレン基を示し、ａは、０以上の整数を示し、ｂは、１以上の整数を示す。式（１２）中、Ｒ２１〜Ｒ２４は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、置換基を有してもよい炭素数７〜１７のアラルキル基、又は、置換基を有してもよい炭素数２〜１２のアルケニル基を示し、Ｘは、単結合、−Ｏ−、−Ｓ−、又は、置換基を有してもよいアルキリデン基を示す。〕
【手続補正１９】
【補正対象書類名】明細書
【補正対象項目名】００２３
【補正方法】変更
【補正の内容】
【００２３】
また、本発明の電子写真感光体において、上記のポリアリレート樹脂は、下記構造式（２１）で示される繰り返し単位、下記構造式（２２）で示される繰り返し単位、下記構造式（２３）で示される繰り返し単位、下記構造式（２４）で示される繰り返し単位、下記構造式（２５）で示される繰り返し単位、下記構造式（２６）で示される繰り返し単位、及び、下記構造式（２７）で示される繰り返し単位の少なくとも１つを有する。なお、このポリアリレート樹脂を、以下、「構造式（２１）〜（２７）に係るポリアリレート樹脂」とも称する。
【手続補正２０】
【補正対象書類名】明細書
【補正対象項目名】００２４
【補正方法】変更
【補正の内容】
【００２４】
【化６】
2010039449.tif 000006
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】変更
【補正の内容】
【００２９】
〔式（２４）〜（２６）中、Ｗは、酸素原子又は硫黄原子を示す。〕
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】変更
【補正の内容】
【００３１】
上記式（１１）及び（１２）のＲ１〜Ｒ５、Ｒ７〜Ｒ１５及びＲ２１〜Ｒ２４において選択され得る置換基を有してもよい炭素数１〜２０のアルキル基のアルキル基としては、メチル基、エチル基、ｎ−プロピル基、ｉｓｏ−プロピル基、ｎ−ブチル基、ｉｓｏ−ブチル基、ｓｅｃ−ブチル基、ｔｅｒｔ−ブチル基、各種異性体ペンチル基、ヘプチル基、オクチル基、ノニル基、デシル基が挙げられる。なかでも、電子写真特性の点で、メチル基が好ましい。
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】変更
【補正の内容】
【００３４】
上記式（１１）及び（１２）のＲ１〜Ｒ５、Ｒ７〜Ｒ１５及びＲ２１〜Ｒ２４において選択され得る置換基を有してもよい炭素数６〜１２のアリール基としては、フェニル基、ナフチル基、アンスリル基、ピレニル基、チオフェニル基、フリル基などが挙げられる。なかでも、電子写真特性の点で、フェニル基が好ましい。
【手続補正３１】
【補正対象書類名】明細書
【補正対象項目名】００３５
【補正方法】変更
【補正の内容】
【００３５】
上記式（１１）及び（１２）のＲ１〜Ｒ５、Ｒ７〜Ｒ１５及びＲ２１〜Ｒ２４において選択され得る置換基を有してもよい炭素数１〜５のアルコキシ基としては、メトキシ基、エトキシ基、プロポキシ基、ブトキシ基が挙げられる。なかでも、電子写真特性の点で、メトキシ基が好ましい。
【手続補正３２】
【補正対象書類名】明細書
【補正対象項目名】００３６
【補正方法】変更
【補正の内容】
【００３６】
上記式（１１）及び（１２）のＲ１〜Ｒ５、Ｒ７〜Ｒ１５及びＲ２１〜Ｒ２４において選択され得る置換基を有してもよい炭素数７〜１７のアラルキル基としては、ベンジル基、フェネチル基、ナフチルメチル基、フルフリル基、チエニル基などが挙げられる。なかでも、電子写真特性の点で、ベンジル基が好ましい。
【手続補正３３】
【補正対象書類名】明細書
【補正対象項目名】００３７
【補正方法】変更
【補正の内容】
【００３７】
上記式（１２）のＲ２１〜Ｒ２４において選択され得る置換基を有してもよい炭素数２〜１２のアルケニル基としては、ビニル基、アリル基（２−プロペニル基）、１−プロペニル基、ｉｓｏ−プロペニル基、１−ブテニル基、２−ブテニル基、３−ブテニル基、スチリル基が挙げられる。なかでも、電子写真特性の点で、ビニル基が好ましい。
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】変更
【補正の内容】
【００４０】
上記式（１１）のＲ６において選択され得る置換基を有してもよい炭素数１〜２０のアルキレン基としては、メチレン基、メチレン−ｄ２基、ジフルオロメチレン基、エチレン基、エチレン−ｄ４基、パーフルオロエチレン基、プロピレン基、ｉｓｏ−プロピレン基、ブチレン基、２，２−ジメチルプロピレン基が挙げられる。なかでも、電子写真特性の点で、メチレン基が好ましい。
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】変更
【補正の内容】
【００４３】
上記式（１１）のＸにおいて選択され得る置換基を有してもよいアルキリデン基としては、エチリデン基、イソプロピリデン基、シクロペンチリデン基、シクロヘキシリデン基が挙げられる。なかでも、電子写真特性の点で、エチリデン基が好ましい。
【手続補正４０】
【補正対象書類名】明細書
【補正対象項目名】００４４
【補正方法】変更
【補正の内容】
【００４４】
上記のＲ１〜Ｒ１５及びＲ２１〜Ｒ２４において選択され得るアルキル基、アリール基、アルコキシ基、アラルキル基、アルケニル基及びアルキレン基、並びに、Ｘにおいて選択され得るアルキリデン基に係る置換基としては、特に制約はない。例えば、メチル基、エチル基、プロピル基及びブチル基等のアルキル基、フェニル基及びナフチル基等のアリール基、フッ素原子、塩素原子及び臭素原子等のハロゲン原子等が挙げられる。
【手続補正４１】
【補正対象書類名】明細書
【補正対象項目名】００４５
【補正方法】変更
【補正の内容】
【００４５】
一般式（１１）及び（１２）に係るポリカーボネート樹脂は、側鎖型にポリシロキサン部位を有する構造であって、側鎖型シロキサン変性ポリカーボネート樹脂と称される。
【手続補正４２】
【補正対象書類名】明細書
【補正対象項目名】００４６
【補正方法】変更
【補正の内容】
【００４６】
一般式（１１）及び（１２）に係るポリカーボネート樹脂の特徴として、側鎖にポリシロキサン部位を有することで、シロキサン部分の自由度が増加し、よりシロキサンの配向が促進され高い離形性を示すものと思われる。この時、シロキサン鎖が長い方が、離形性向上に有効に作用し、一般式（１１）中の平均繰り返し単位数ａ又はｂが１０以上の時、特に高い離形性を示す。
【手続補正４３】
【補正対象書類名】明細書
【補正対象項目名】００４７
【補正方法】変更
【補正の内容】
【００４７】
また、一般式（１１）及び（１２）に係るポリカーボネート樹脂の主鎖部位と側鎖のシロキサン鎖の間にＲ６で示されるアルキレン基を挟んでいる。これにより、極性基であるシロキサン鎖と分極しやすいフェニル基が離れ、電荷輸送の弊害になりにくくなっていると思われる。特に、Ｒ６は、シロキサン鎖とフェニル基の距離が十分に離れる観点で、炭素数６以上のアルキレン基であることがより好ましい。
【手続補正４４】
【補正対象書類名】明細書
【補正対象項目名】００４８
【補正方法】変更
【補正の内容】
【００４８】
構造式（２１）〜（２７）に係るポリアリレート樹脂は、上記に示される構造のものを用いると十分に本発明の効果が発揮される。
【手続補正４５】
【補正対象書類名】明細書
【補正対象項目名】００４９
【補正方法】変更
【補正の内容】
【００４９】
一般式（１１）及び（１２）に係るポリカーボネート樹脂の重量平均分子量は、３０００〜１２０００の範囲内であり、特に６０００〜１１０００の範囲内が好ましい。また、本発明の電子写真感光体において塗布により形成される表面層において、この塗布に用いられる溶剤は、メチラールであることが好ましい。
【手続補正４６】
【補正対象書類名】明細書
【補正対象項目名】００５０
【補正方法】変更
【補正の内容】
【００５０】
その理由として、重量平均分子量が上記の範囲外では十分な成膜性や膜強度、離形性を得られない場合がある。また、一般式（１１）及び（１２）に係るポリカーボネート樹脂は、表面層に添加され、シロキサン部位の表面自由エネルギーにより表面付近へ移行する。この効果は、一般式（１１）及び（１２）に係るポリカーボネート樹脂の重量平均分子量が小さいほど顕著になり、より強い離形性を示す。また、一般式（１１）及び（１２）に係るポリカーボネート樹脂を溶剤に溶解させ、塗布により表面層を形成させる工程において、溶剤にメチラールが含まれている方がより強い離形性を示す。これは、メチラールを加えることで側鎖型シロキサン変性ポリカーボネートの溶解性がコントロールでき、より表面への移行を促進することが可能である為と思われる。
【手続補正４７】
【補正対象書類名】明細書
【補正対象項目名】００５１
【補正方法】変更
【補正の内容】
【００５１】
一般式（１１）及び（１２）に係るポリカーボネート樹脂を構成する一般式（１１）で示される繰り返し単位及び一般式（１２）で示される繰り返し単位の比率は、質量比で、一般式（１１）で示される繰り返し単位：一般式（１２）で示される繰り返し単位＝０．１：９９．９〜７０：３０の範囲内であることが好ましい。また、一般式（１１）で示される繰り返し単位：一般式（１２）で示される繰り返し単位＝１：９９〜５０：５０の範囲内であることがより好ましい。一般式（１１）及び（１２）に係るポリカーボネート樹脂を構成するとき、側鎖にシロキサン鎖を有する一般式（１１）で示される繰り返し単位の割合が少なすぎると表面改質の効果が劣る場合があり、多すぎると耐熱性が劣る場合がある。
【手続補正４８】
【補正対象書類名】明細書
【補正対象項目名】００５２
【補正方法】変更
【補正の内容】
【００５２】
一般式（１１）及び（１２）に係るポリカーボネート樹脂の含有量は、表面層のバインダー樹脂の全質量に対して１〜９０質量％の範囲内であることが好ましく、さらに５〜５０質量％の範囲内であることがより好ましい。上記の範囲外では、十分な離形性が得られない場合がある。
【手続補正４９】
【補正対象書類名】明細書
【補正対象項目名】００５３
【補正方法】変更
【補正の内容】
【００５３】
構造式（２１）〜（２７）に係るポリアリレート樹脂の含有量は、表面層のバインダー樹脂の全質量に対して１０〜９９質量％の範囲内であることが好ましく、さらには５０〜９５質量％の範囲内であることがより好ましい。上記の範囲外では、十分な耐摩耗性を得られない場合がある。
【手続補正５０】
【補正対象書類名】明細書
【補正対象項目名】００５４
【補正方法】変更
【補正の内容】
【００５４】
一般式（１１）及び（１２）に係るポリカーボネート樹脂は、下記一般式（１１’）で示されるビスフェノールと、下記一般式（１２’）で示されるビスフェノールと、炭酸エステル形成化合物とを反応させ合成することが可能である。
【手続補正５１】
【補正対象書類名】明細書
【補正対象項目名】００５５
【補正方法】変更
【補正の内容】
【００５５】
【化７】
2010039449.tif 000007
【手続補正５２】
【補正対象書類名】明細書
【補正対象項目名】００５６
【補正方法】変更
【補正の内容】
【００５６】
〔式（１１’）中、Ｒ１〜Ｒ５及びＲ７〜Ｒ１５は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、又は、置換基を有してもよい炭素数７〜１７を示し、Ｒ６は、置換基を有してもよい炭素数１〜２０のアルキレン基を示し、ａは、０以上の整数を示し、ｂは、１以上の整数を示す。式（１２’）中、Ｒ２１〜Ｒ２４は、各々独立して、水素原子、フッ素原子、塩素原子、臭素原子、ヨウ素原子、置換基を有してもよい炭素数１〜２０のアルキル基、置換基を有してもよい炭素数６〜１２のアリール基、置換基を有してもよい炭素数１〜５のアルコキシ基、置換基を有してもよい炭素数７〜１７のアラルキル基、又は、置換基を有してもよい炭素数２〜１２のアルケニル基を示し、Ｘは、単結合、−Ｏ−、−Ｓ−、又は、置換基を有してもよいアルキリデン基を示す。〕
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】変更
【補正の内容】
【００５９】
一般式（１１’）で示されるビスフェノールの具体例としては、以下に示すビスフェノールが挙げられるが、これらに限定されるものではない。
【手続補正５６】
【補正対象書類名】明細書
【補正対象項目名】００６０
【補正方法】変更
【補正の内容】
【００６０】
【化８】
2010039449.tif 000008
【手続補正５７】
【補正対象書類名】明細書
【補正対象項目名】００６２
【補正方法】変更
【補正の内容】
【００６２】
一般式（１１’）で示されるビスフェノールにおいて、シロキサン構造単位の置換基（Ｒ７〜Ｒ１５）は、メチル基又はフェニル基が好ましい。また、一般式（１１’）で示されるビスフェノール１分子当たりの繰り返し単位数ａ及びｂの合計は、１〜５００の範囲が好ましく、更には１〜１００の範囲が好ましい。
【手続補正５８】
【補正対象書類名】明細書
【補正対象項目名】００６３
【補正方法】変更
【補正の内容】
【００６３】
一般式（１２’）で示されるビスフェノールの具体例としては、以下に示すビスフェノールが挙げられるが、これらに限定されるものではない。
【手続補正５９】
【補正対象書類名】明細書
【補正対象項目名】００６４
【補正方法】変更
【補正の内容】
【００６４】
【化９】
2010039449.tif 000009
【手続補正６０】
【補正対象書類名】明細書
【補正対象項目名】００６５
【補正方法】変更
【補正の内容】
【００６５】
次に、本発明の電子写真感光体の構成について説明する。
【手続補正６１】
【補正対象書類名】明細書
【補正対象項目名】００６６
【補正方法】変更
【補正の内容】
【００６６】
本発明の電子写真感光体は、支持体及び該支持体上に形成された感光層を有する。感光層は、電荷輸送材料と電荷発生材料とを同一の層に含有する単層型であっても、電荷輸送層と電荷発生層とに分離した積層型でもよいが、電子写真特性的には積層型が好ましい。
【手続補正６２】
【補正対象書類名】明細書
【補正対象項目名】００６８
【補正方法】変更
【補正の内容】
【００６８】
本発明の電子写真感光体は、電子写真感光体に照射されるＬＢＰ等の画像入力がレーザー光の場合、散乱による干渉縞防止、又は支持体の傷を被覆することを目的として、支持体上に導電層を有してもよい。この導電層は、カーボンブラックや金属粒子等の導電性粒子をバインダー樹脂に分散させて形成することができる。導電層の膜厚は、５〜４０μｍが好ましく、特には１０〜３０μｍが好ましい。なお、干渉縞の発生を防止するには、シリンダーの切削やアルマイト処理、乾式や湿式のブラスト等を行ってもよく、その場合は、導電層を設ける必要はない。
【手続補正６３】
【補正対象書類名】明細書
【補正対象項目名】００６９
【補正方法】変更
【補正の内容】
【００６９】
本発明の電子写真感光体において、支持体又は導電層の上に接着機能及びバリヤー機能を有する中間層を設けてもよい。中間層の材料としては、ポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中間層の膜厚は、０．０５〜５μｍが好ましく、特には０．３〜１μｍが好ましい。シリンダーに直接アルマイト処理したり、ゾルゲル法による導電成膜を付けている場合等は、中間層を使用しなくても構わない。
【手続補正６４】
【補正対象書類名】明細書
【補正対象項目名】００７２
【補正方法】変更
【補正の内容】
【００７２】
セレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料
【手続補正６５】
【補正対象書類名】明細書
【補正対象項目名】００７３
【補正方法】変更
【補正の内容】
【００７３】
本発明の電子写真感光体において、感光層が電荷発生層と電荷輸送層とに機能を分離した積層型感光層の場合、電荷発生層は、上記の電荷発生材料と、この材料の０．３〜４倍量のバインダー樹脂と溶剤とから形成される。これらの成分を共にホモジナイザー、超音波分散、ボールミル、振動ボールミル、サンドミル、アトライター、ロールミル及び液衝突型高速分散機等の方法で充分に分散し、この分散液を塗布、乾燥させて形成される。また、バインダー樹脂を電荷発生材料の分散後に投入したりバインダー樹脂を使用しないことも可能である。電荷発生層の膜厚は、５μｍ以下が好ましく、特には０．１〜２μｍが好ましい。
【手続補正６６】
【補正対象書類名】明細書
【補正対象項目名】００７５
【補正方法】変更
【補正の内容】
【００７５】
本発明の電子写真感光体において、電荷輸送層は、下記の通り、形成される。電荷輸送層が表面層である場合は、まず、主として、電荷輸送材料と、上記の一般式（１１）及び（１２）に係るポリカーボネート樹脂並びに構造式（２１）〜（２７）に係るポリアリレート樹脂を溶剤中に溶解する。このようにして得られた塗料を塗工乾燥して形成する。
【手続補正６７】
【補正対象書類名】明細書
【補正対象項目名】００７７
【補正方法】変更
【補正の内容】
【００７７】
フェノキシ樹脂、ポリアクリルアミド樹脂、ポリビニルブチラール樹脂、ポリスルホン樹脂、ポリアミド樹脂、アクリル樹脂、アクリロニトリル樹脂、メタクリル樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂、スチレン−ブタジエンコポリマー、スチレン−アクリロニトリルコポリマー、スチレン−マレイン酸コポリマーのような、上記の樹脂の繰り返し単位のうち２つ以上を含む共重合体、ポリ−Ｎ−ビニルカルバゾール、ポリビニルアントラセン及びポリビニルピレンのような有機光導電性ポリマー
【手続補正６８】
【補正対象書類名】明細書
【補正対象項目名】００７９
【補正方法】変更
【補正の内容】
【００７９】
本発明の電子写真感光体において、感光層が単層型の場合は、上述のような電荷発生材料や電荷輸送材料を上述のようなバインダー樹脂に分散し及び溶解した溶液を塗布し、乾燥することによって形成することができる。膜厚は５μｍ以上４０μｍ以下であることが好ましく、特には１５μｍ以上３０μｍ以下であることが好ましい。
【手続補正６９】
【補正対象書類名】明細書
【補正対象項目名】００８０
【補正方法】変更
【補正の内容】
【００８０】
本発明の電子写真感光体において、各層を構成する色素、顔料、有機電荷輸送材料などの各成分の機能の劣化を保護することを目的として、必要に応じて保護層を設けてもよい。本発明で用いることができる保護層は、上記の一般式（１１）及び（１２）に係るポリカーボネート樹脂と構造式（２１）〜（２７）に係るポリアリレート樹脂とを含有する溶液を感光層の上に塗布、乾燥することにより形成する。更に、上記のバインダー樹脂を含有してもよい。なかでも、このバインダー樹脂としては、下記のものが好ましい。
【手続補正７０】
【補正対象書類名】明細書
【補正対象項目名】００８１
【補正方法】変更
【補正の内容】
【００８１】
ポリエステル樹脂、ポリカーボネート樹脂、アクリル樹脂、メタクリル樹脂、ポリアミド樹脂、ポリイミド樹脂、ポリウレタン樹脂、スチレン−ブタジエンコポリマー、スチレン−アクリロニトリルコポリマー、スチレン−アクリル酸コポリマー
【手続補正７１】
【補正対象書類名】明細書
【補正対象項目名】００８４
【補正方法】変更
【補正の内容】
【００８４】
次に、本発明の電子写真装置について、図１を参照しながら説明する。
【手続補正７２】
【補正対象書類名】明細書
【補正対象項目名】００８５
【補正方法】変更
【補正の内容】
【００８５】
本発明の電子写真装置は、複写機及びプリンター等として用い得るものであって、図１に示す通り、現像手段６０にはトナー６１が収容されている。トナーは、磁性トナー又は非磁性トナーである。
【手続補正７３】
【補正対象書類名】明細書
【補正対象項目名】００８８
【補正方法】変更
【補正の内容】
【００８８】
更に、図２は、電子写真装置本体から取り出したプロセスカートリッジの一具体例の概略的断面図を示す。本発明のプロセスカートリッジは、現像器などの現像手段と電子写真感光体などの静電潜像保持体とを少なくとも一体的にカートリッジ化されており、電子写真装置本体（例えば、複写機及びレーザービームプリンタ等）に着脱自在なように形成されている。図２に示すプロセスカートリッジにおいて、現像器１５は、現像ローラー（弾性ローラー）１９を有し、現像ローラー（弾性ローラー）は、感光ドラム１０とニップ部を形成するように押圧されて設置されている。現像ローラー（弾性ローラー）１９には、塗布ブレード８及び塗布ローラー１２が圧接して設けられている。このように、現像器と静電潜像保持体とが接触しながら現像される方式は、いわゆる、接触現像による現像方式と称されるものである。更に、帯電ローラー１１及びクリーニングブレード１３は、感光ドラム１０に圧接するように、設けられている。
【手続補正７４】
【補正対象書類名】明細書
【補正対象項目名】００９２
【補正方法】変更
【補正の内容】
【００９２】
１，１−ビス（４−ヒドロキシ−３−メチルフェニル）−１０−ウンデセン（以下「ＢＵＤ１」と略称；株式会社エーピーアイコーポレーション製）  ３６．６ｇ（０．１ｍｏｌ）
トルエン  １５０ｇ
白金量１％の白金ビニルシロキサン錯体のトルエン溶液  ０．１０ｇ
【手続補正７５】
【補正対象書類名】明細書
【補正対象項目名】００９３
【補正方法】変更
【補正の内容】
【００９３】
そこに、下記構造式（Ａ）で示される片末端ハイドロジェンジメチルシロキサン２３４ｇ（約０．１ｍｏｌ）を滴下し、滴下終了後１１０℃で３時間反応を行った。反応終了後、トルエンを減圧留去し、目的物（下記構造式（Ｂ）で示される化合物；以下「Ｓ１」と略称）を得た。目的物の水酸基価は４２ＫＯＨｍｇ／ｇ（２５℃）でペースト状物であった。
【手続補正７６】
【補正対象書類名】明細書
【補正対象項目名】００９４
【補正方法】変更
【補正の内容】
【００９４】
【化１０】
2010039449.tif 000010
【手続補正７７】
【補正対象書類名】明細書
【補正対象項目名】００９５
【補正方法】削除
【補正の内容】
【手続補正７８】
【補正対象書類名】明細書
【補正対象項目名】００９９
【補正方法】変更
【補正の内容】
【００９９】
得られた重合体を赤外線吸収スペクトルにより分析した結果、１７７０ｃｍ−１付近の位置にカルボニル基による吸収、１２４０ｃｍ−１付近の位置にエーテル結合による吸収が認められ、カーボネート結合を有するポリカーボネート樹脂であることが確認された。また、１１００〜１０２０ｃｍ−１付近のシロキサン由来の吸収も確認された。一方、３６５０〜３２００ｃｍ−１付近の水酸基由来の吸収はほとんど認められなかった。これらの赤外線吸収スペクトルの結果から、下記構造式（Ａ’）で示される繰り返し単位及び下記構造式（Ｂ’）で示される繰り返し単位を有するポリカーボネート樹脂（以下、「ＰＣ１」と略称；Ｍｗ≒１００００）と推測された。
【手続補正７９】
【補正対象書類名】明細書
【補正対象項目名】０１００
【補正方法】変更
【補正の内容】
【０１００】
【化１１】
2010039449.tif 000011
【手続補正８０】
【補正対象書類名】明細書
【補正対象項目名】０１０１
【補正方法】削除
【補正の内容】
【手続補正８１】
【補正対象書類名】明細書
【補正対象項目名】０１０２
【補正方法】変更
【補正の内容】
【０１０２】
（合成例２）
ＢＰＺを７０ｇ（０．２６ｍｏｌ）とＳ１を３０ｇ、及びホスゲン３０ｇを２５分で吹き込んだ以外は、合成例１と同様に合成を行った。構造分析の結果、ＰＣ１と同じ繰り返し単位を有するポリカーボネート樹脂（以下、「ＰＣ２」と略称；Ｍｗ≒６２００）と推測された。
【手続補正８２】
【補正対象書類名】明細書
【補正対象項目名】０１０３
【補正方法】変更
【補正の内容】
【０１０３】
（合成例３）
ホスゲンの吹き込み時間を４５分にした以外は、合成例１と同様に合成を行った。構造分析の結果、ＰＣ１と同じ繰り返し単位を有するポリカーボネート樹脂（以下、「ＰＣ３」と略称；Ｍｗ≒１１０００）と推測された。
【手続補正８３】
【補正対象書類名】明細書
【補正対象項目名】０１０４
【補正方法】変更
【補正の内容】
【０１０４】
（合成例４）
ホスゲン５５ｇを５５分間吹き込んだ以外は、合成例１と同様に合成を行った。構造分析の結果、ＰＣ１と同じ繰り返し単位を有するポリカーボネート樹脂（以下、「ＰＣ４」と略称；Ｍｗ≒２１０００）と推測された。
【手続補正８４】
【補正対象書類名】明細書
【補正対象項目名】０１０７
【補正方法】変更
【補正の内容】
【０１０７】
ＳｎＯ２コート処理硫酸バリウム（導電性粒子）  １０部
酸化チタン（抵抗調節用顔料）  ２部
フェノール樹脂（バインダー樹脂）  ６部
シリコーンオイル（レベリング剤）  ０．００１部
【手続補正８５】
【補正対象書類名】明細書
【補正対象項目名】０１１２
【補正方法】変更
【補正の内容】
【０１１２】
結晶形のヒドロキシガリウムフタロシアニン（電荷発生物質）（ＣｕＫα特性Ｘ線回折におけるブラッグ角２θ±０．２°の７．５°、９．９°、１６．３°、１８．６°、２５．１°および２８．３°に強いピークを有するもの）  １０部
【手続補正８６】
【補正対象書類名】明細書
【補正対象項目名】０１１６
【補正方法】変更
【補正の内容】
【０１１６】
下記式（ＣＴＭ−１）で示される化合物  ４部
【手続補正８７】
【補正対象書類名】明細書
【補正対象項目名】０１１７
【補正方法】変更
【補正の内容】
【０１１７】
【化１２】
2010039449.tif 000012
【手続補正８８】
【補正対象書類名】明細書
【補正対象項目名】０１１８
【補正方法】変更
【補正の内容】
【０１１８】
下記式（ＣＴＭ−２）で示される化合物  ４部
【手続補正８９】
【補正対象書類名】明細書
【補正対象項目名】０１１９
【補正方法】変更
【補正の内容】
【０１１９】
【化１３】
2010039449.tif 000013
【手続補正９０】
【補正対象書類名】明細書
【補正対象項目名】０１２０
【補正方法】変更
【補正の内容】
【０１２０】
表１に示すポリカーボネート樹脂及びポリアリレート樹脂を各欄に記載の質量比で有する樹脂（バインダー樹脂として）  １０部
【手続補正９１】
【補正対象書類名】明細書
【補正対象項目名】０１２９
【補正方法】変更
【補正の内容】
【０１２９】
耐摩耗性はフィッシャー（株）製膜厚測定機＜フィッシャーＭＭＳ渦電流法プローブＥＡＷ３．３＞により、電子写真感光体の初期膜厚と３０００枚耐久後の膜厚差により評価した。結果を表２に示す。
【手続補正９２】
【補正対象書類名】明細書
【補正対象項目名】０１３２
【補正方法】変更
【補正の内容】
【０１３２】
【表１】
2010039449.tif 000014
【手続補正９３】
【補正対象書類名】明細書
【補正対象項目名】０１３３
【補正方法】変更
【補正の内容】
【０１３３】
［比較例１］
電荷輸送層のポリアリレート樹脂を、下記構造式（３１）で示される繰り返し単位を有するポリアリレート樹脂（Ｍｗ≒１３２００）に変えた以外は、実施例１と同様に電子写真感光体を作製し、評価した。その結果を表２に示す。
【手続補正９４】
【補正対象書類名】明細書
【補正対象項目名】０１３４
【補正方法】変更
【補正の内容】
【０１３４】
【化１４】
2010039449.tif 000015
【手続補正９５】
【補正対象書類名】明細書
【補正対象項目名】０１３５
【補正方法】変更
【補正の内容】
【０１３５】
［比較例２］
電荷輸送層のポリカーボネート樹脂を、下記構造式（３２）で示される構造のポリカーボネート樹脂（Ｍｗ≒２１０００）に変えた以外は、実施例１と同様に電子写真感光体を作製し、評価した。その結果を表２に示す。
【手続補正９６】
【補正対象書類名】明細書
【補正対象項目名】０１３６
【補正方法】変更
【補正の内容】
【０１３６】
【化１５】
2010039449.tif 000016
【手続補正９７】
【補正対象書類名】明細書
【補正対象項目名】０１３７
【補正方法】変更
【補正の内容】
【０１３７】
［比較例３］
電荷輸送層のポリカーボネート樹脂を、下記構造式（３３）で示される繰り返し単位と下記構造式（３４）で示される繰り返し単位を有するポリカーボネート樹脂（質量比、下記構造式（３３）で示される繰り返し単位：下記構造式（３４）で示される繰り返し単位＝９８：２；Ｍｗ≒２１０００）に変えた以外は、実施例１と同様に電子写真感光体を作製した。また、この作製した電子写真感光体を実施例１と同様に評価した。その結果を表２に示す。
【手続補正９８】
【補正対象書類名】明細書
【補正対象項目名】０１３８
【補正方法】変更
【補正の内容】
【０１３８】
【化１６】
2010039449.tif 000017
【手続補正９９】
【補正対象書類名】明細書
【補正対象項目名】０１３９
【補正方法】削除
【補正の内容】
【手続補正１００】
【補正対象書類名】明細書
【補正対象項目名】０１４０
【補正方法】変更
【補正の内容】
【０１４０】
［比較例４］
実施例１において、電荷輸送層のポリカーボネート樹脂を、下記構造式（３５）で示される繰り返し単位と下記構造式（３６）で示される繰り返し単位を有するポリカーボネート樹脂（質量比、下記構造式（３５）で示される繰り返し単位：下記構造式（３６）で示される繰り返し単位＝８６：１４；Ｍｗ≒３００００）に変えた。これ以外は、実施例１と同様に電子写真感光体を作製した。また、この作製した電子写真感光体を実施例１と同様に評価した。その結果を表２に示す。
【手続補正１０１】
【補正対象書類名】明細書
【補正対象項目名】０１４１
【補正方法】変更
【補正の内容】
【０１４１】
【化１７】
2010039449.tif 000018
【手続補正１０２】
【補正対象書類名】明細書
【補正対象項目名】０１４２
【補正方法】削除
【補正の内容】
【手続補正１０３】
【補正対象書類名】明細書
【補正対象項目名】０１４３
【補正方法】変更
【補正の内容】
【０１４３】
［比較例５］
電荷輸送層のポリカーボネート樹脂を、下記構造式（３７）で示される繰り返し単位、下記構造式（３８）で示される繰り返し単位及び下記構造式（３９）で示される繰り返し単位を有するポリカーボネート樹脂（質量比、下記構造式（３７）で示される繰り返し単位：下記構造式（３８）で示される繰り返し単位：下記構造式（３９）で示される繰り返し単位＝４９：４９：２；Ｍｗ≒３２４００）に変えた以外は、実施例１と同様に電子写真感光体を作製し、評価した。その結果を表２に示す。
【手続補正１０４】
【補正対象書類名】明細書
【補正対象項目名】０１４４
【補正方法】変更
【補正の内容】
【０１４４】
【化１８】
2010039449.tif 000019
【手続補正１０５】
【補正対象書類名】明細書
【補正対象項目名】０１４５
【補正方法】削除
【補正の内容】
【手続補正１０６】
【補正対象書類名】明細書
【補正対象項目名】０１４６
【補正方法】削除
【補正の内容】
【手続補正１０７】
【補正対象書類名】明細書
【補正対象項目名】０１４７
【補正方法】変更
【補正の内容】
【０１４７】
［比較例６］
電荷輸送層のバインダー樹脂を、上記構造式（２１）で示される繰り返し単位を有するポリカーボネート樹脂（Ｍｗ≒１３４００）のみ１０部に変えた以外は、実施例１と同様に電子写真感光体を作製し、評価した。その結果を表２に示す。
【手続補正１０８】
【補正対象書類名】明細書
【補正対象項目名】０１４８
【補正方法】変更
【補正の内容】
【０１４８】
［比較例７］
電荷輸送層のバインダー樹脂を、ＰＣ１（Ｍｗ≒１００００）のみ１０部に変えた以外は、実施例１と同様に電子写真感光体を作製し、評価した。その結果を表２に示す。
【手続補正１０９】
【補正対象書類名】明細書
【補正対象項目名】０１４９
【補正方法】変更
【補正の内容】
【０１４９】
［比較例８］
電荷輸送層のポリカーボネート樹脂を、ＰＣ４（Ｍｗ≒２１０００）に変え、電荷輸送層用塗布液に用いた混合溶媒に代えて、クロロベンゼンのみを用いた以外は、実施例１と同様に電子写真感光体を作製し、評価した。その結果を表２に示す。
【手続補正１１０】
【補正対象書類名】明細書
【補正対象項目名】０１５０
【補正方法】変更
【補正の内容】
【０１５０】
上記構造式（２１）で示される繰り返し単位、上記構造式（２２）で示される繰り返し単位、上記構造式（２３）で示される繰り返し単位、上記構造式（２４）で示される繰り返し単位、上記構造式（２５）で示される繰り返し単位、上記構造式（２６）で示される繰り返し単位、及び、上記構造式（３１）で示される繰り返し単位は、全てイソフタル酸とテレフタル酸を質量比１：１とした。また、実施例において構造式（２４）のＷは酸素原子とした。
【手続補正１１１】
【補正対象書類名】明細書
【補正対象項目名】０１５１
【補正方法】変更
【補正の内容】
【０１５１】
【表２】
2010039449.tif 000020